(57)【要約】【課題】衣服の一部を適宜な形状に形成できる衣服用形状保持部材及び衣服用形状保持部材を有する衣服を提供する。【解決手段】本願発明の衣服用形状保持部材を有する衣服は、衣服本体としてのシャツ１００と、衣服用形状保持部材としての衿芯１とを備えている。衿芯１は、ポリオレフィンを主成分としたシ−トを延伸した延伸シ−トからなり、シャツ１００の衿部１０１に設けられている。そして、衿部１０１を手で、例えば湾曲状に曲げ変形することにより、衿芯１が曲げ変形するとともに、曲げ変形後、ほぼその形状を保持する。これにより、衿部１０１を適宜な形状に形成して保持できる。【選択図】図４
2005082917.tif 000002
【特許請求の範囲】
【請求項１】
衣服の一部に設けられ衣服の一部を適宜な形状に形成して保持させておくための衣服用形状保持部材であって、
曲げ変形でき、且つ、曲げ変形後、その形状をほぼそのまま保持し得る合成樹脂製のものであることを特徴とする衣服用形状保持部材。
【請求項２】
上記衣服用形状保持部材は、ポリオレフィンを主成分としたシートを、一軸方向に延ばすことにより形成された延伸シ−トを備えたものからなることを特徴とする請求項１記載の衣服用形状保持部材。
【請求項３】
衣服本体と、この衣服本体の一部に設けられ衣服本体の一部を適宜な形状に形成して保持させておくための衣服用形状保持部材とを備え、
この衣服用形状保持部材は、曲げ変形でき、且つ、曲げ変形後、その形状をほぼそのまま保持し得る合成樹脂製のものであることを特徴とする衣服用形状保持部材を有する衣服。
【請求項４】
上記衣服用形状保持部材は、ポリオレフィンを主成分としたシートを、一軸方向に延ばすことにより形成された延伸シ−トを備えたものからなり、
この衣服用形状保持部材の延伸方向と、衣服本体の変動希望曲面の母線に直交する方向とがほぼ一致するように、衣服用形状保持部材が衣服本体の一部に配設されたものであることを特徴とする請求項３記載の衣服用形状保持部材を有する衣服。
【発明の詳細な説明】
【技術分野】
【０００１】
本願発明は、衣服の一部に設けられ衣服の一部を適宜な形状に形成して保持させておくための衣服用形状保持部材及び衣服用形状保持部材を有する衣服に関するものである。
【背景技術】
【０００２】
従来から、例えばシャツの衿部に、弾性を有する合成樹脂製のシート状の衿芯を装着している場合も多い。このような衿芯をシャツの衿部に装着しておくことにより、シャツの衿部の先端が下方側を向いた状態から上方側を向いた状態に変形したような場合でも、衿芯の弾性によって元の下方側を向いた状態の形状に戻すことができる。
【０００３】
しかしながら、シャツの種類或いはシャツを着る人によっては衿部の先端を、上方側を向いた状態の形状にデザインして着たいと思う場合もあるが，上記のような衿芯を有する衿部では、手で衿部を曲げ変形させても、変形後、手を離すと衿芯の弾性によって元の下方側を向いた状態の形状に戻ってしまい、衿部の先端が上方側を向いた状態の形状に形成できない。従って、このような衿芯では、着た人の好みに応じて種々の形状に形成するようにしてデザインするというようなことはできない。
【発明の開示】
【発明が解決しようとする課題】
【０００４】
本願発明は、衣服の一部を着る人の好みに応じて適宜な形状に形成できる衣服用形状保持部材及び衣服用形状保持部材を有する衣服の提供を目的とする。
【課題を解決するための手段】
【０００５】
本願発明は、次の衣服用形状保持部材を提供することにより、上記課題を解決する。
【０００６】
本願の第１の発明の衣服用形状保持部材は、衣服の一部に設けられ衣服の一部を適宜な形状に形成して保持する衣服用形状保持部材であって、曲げ変形でき、且つ、曲げ変形後、その形状を、ほぼそのまま保持し得る合成樹脂製のものであることを特徴とする衣服用形状保持部材である。
【０００７】
本願の第２の発明の衣服用形状保持部材は、本願第１の発明に係る衣服用形状保持部材が、ポリオレフィンを主成分としたシートを、一軸方向に延ばすことにより形成された延伸シ−トを備えたものからなることを特徴とする衣服用形状保持部材である。
【０００８】
又、本願発明は、次の衣服用形状保持部材を有する衣服を提供することにより、上記課題を解決する。
【０００９】
本願の第３の発明の衣服用形状保持部材を有する衣服は、衣服本体と、この衣服本体の一部に設けられ衣服本体の一部を適宜な形状に形成して保持させておくための衣服用形状保持部材とを備え、この衣服用形状保持部材は、曲げ変形でき、且つ、曲げ変形後、その形状をほぼそのまま保持し得る合成樹脂製のものであることを特徴とする衣服用形状保持部材を有する衣服である。
【００１０】
本願の第４の発明の衣服用形状保持部材を有する衣服は、本願の第３発明に係る衣服用形状保持部材が、ポリオレフィンを主成分としたシートを、一軸方向に延ばすことにより形成された延伸シ−トを備えたものからなり、衣服用形状保持部材の延伸方向と、衣服本体の変動希望曲面の母線に直交する方向とがほぼ一致するように、衣服用形状保持部材が衣服本体の一部に配設されたものであることを特徴とする請求項３記載の衣服用形状保持部材を有する衣服である。
【００１１】
ここに、「変動希望曲面」とは、衣服本体の一部を構成する曲面であって、衣服を着るユーザーが曲率を変動させることを望む曲面をいう。
【発明の効果】
【００１２】
本願第１の発明及び第３の発明は、衣服用形状保持部材が、曲げ変形でき、且つ、曲げ変形後の形状を、ほぼそのまま保持し得る合成樹脂製のものであるため、衣服用形状保持部材を適宜な形状に曲げ変形すれば良く、これにより、衣服用形状保持部材を設けた衣服の一部を衣服用形状保持部材の形状に対応した形状に形成できるとともに、その状態に保持できる。従って、衣服の一部を、着る人の好みに応じて種々の形状に容易に形成できる。
【００１３】
本願第２の発明の衣服用形状保持部材は、ポリオレフィンを主成分としたシートを、一軸方向に延伸すことにより形成された延伸シ−トを備えたものとするため、曲面の母線と延伸方向とが所定の角度を持つような曲げに対する強度が大きく、衣服用形状保持部材が繰り返して曲げ変形されても亀裂を生じるようなことを防止できる。これにより、繰り返して長期間、使用でき、経済的なものにできる。
【００１４】
本願の第４の発明は、衣服用形状保持部材の延伸方向と変動希望曲面の母線に直交する方向とがほぼ一致するように衣服用形状保持部材が衣服本体の一部に配設されたものとする。こうすることにより、衣服本体の一部がデザインのためにユーザーの希望するように曲げ変形されると、衣服用形状保持部材も曲げ変形し、その衣服用形状保持部材の曲げ変形した曲面の母線と延伸方向とがほぼ直交する。その際、衣服用形状保持部材が一軸方向に延伸すことにより形成された延伸シ−トからなるため、曲面の母線と延伸方向とが直交するような曲げに対する強度が大きい。従って、衣服用形状保持部材が繰り返して曲げ変形されても亀裂を生じるようなことを防止できる。
【発明を実施するための最良の形態】
【００１５】
図１Ａは、本願発明の一実施の形態の衣服用形状保持部材の正面図、図１Ｂは、その側面図である。
【００１６】
この実施形態の衣服用形状保持部材は、ポリオレフィンを主成分としたシートを、一軸方向に延ばすことにより形成された延伸シ−トから構成されている。この実施形態では、厚さが０．４ｍｍ程度、幅が１０ｍｍ程度、長さが５０ｍｍ〜６０ｍｍ程度の大きさのものから構成されており、衣服の衿部を適宜な形状に形成して保持するための衿芯１とされている。
【００１７】
この衿芯１を構成した延伸シ−トは、この実施形態では、高密度ポリオレフィン１００重量部と、この高密度ポリオレフィンに対し親和性を有する重合性不飽和化合物１〜３０重量部とを主成分とする組成物を溶融してシートに成形する工程と、そのシートを圧延する工程と、その圧延された圧延シートを延伸する工程と、延伸後の延伸シート中の前記重合性不飽和化合物を重合させる工程とによって製造したものが用いられている。以下、更に詳しく説明する。
【００１８】
高密度ポリオレフィンは、高結晶性であれば特に限定されず、ポリエチレン、ポリプロピレン、１−ブデン、及び１−ベンテン等の単独重合体や、例えば酢酸ビニル、ビニルアルコール、塩化ビニル、及びアクリル酸等のビニル系単量体などの共重合成分が１０重量％以下である共重合体などを用いることができる。
【００１９】
好ましくは、高密度ポリオレフィンとして、重量平均分子量の大きい高分子量高密度ポリオレフィンが、最終的に得られる延伸シートの強度及び弾性率等の機械的物性を高め得るため、好適に用いられる。
【００２０】
又、高分子量高密度ポリオレフィンの中で、重量平均分子量が２０万〜５０万の範囲の高密度高分子量ポリエチレンが、低分子量ポリエチレンに比して強度及び弾性率等の機械的物性を更に高め得ることができ、好ましい。
【００２１】
また、高密度ポリエチレンを用いる場合、その密度は０．９４ｇ／ｃｍ３以上のものが好ましい。密度が小さいと延伸を行っても強度及び弾性率の向上が望めないことがあるからである。
【００２２】
重合性不飽和化合物は、高密度ポリエチレンに溶け込み易い低分子量の不飽和化合物であれば特に限定されず、各種重合性モノマー及び／又は重合性オリゴマーを用いることができる。重合性モノマーとしては、トリメチロールプロパントリアクリレートなどが挙げられ、重合性オリゴマーとしては、エポキシアクリレートなどが挙げられる。
【００２３】
又、重合性モノマー及び重合性オリゴマーの重合を促進させるために、各種有機過酸化物や各種光重合開始剤等に代表されるラジカル発生剤を配合するのが好ましい。配合量としては、重合性不飽和化合物１００重量部に対し、３〜５重量部が好ましい。
【００２４】
有機過酸化物としては、ジターシャリーブチルパーオキシド等が挙げられる。又、光重合開始剤としては、アセトフェノン等が挙げられる。
【００２５】
上記組成物を押出機等で溶融成形させる場合、その溶融温度は１３０°Ｃ以上が好ましく、より好ましくは１４０°Ｃ以上である。溶融温度が１３０°Ｃ未満であると、組成物の溶融が不完全となり、重合性不飽和化合物との相溶性が悪くなり、後の延伸工程における延伸性が悪くなる恐れが有る。又、溶融温度が高くなりすぎると、高密度ポリエチレンや光重合開始剤が分解又は蒸発してしまう可能性がある。従って、溶融温度は実質的に２５０°Ｃ以下が好ましい。
【００２６】
そして、溶融した組成物は、まず、シートに成形する。成形方法は、特に限定されず、通常のロール成形法やカレンダ成形法等を用いることができる。又、そのシートの厚さは、後の圧延工程を考慮して０．５〜４ｍｍ程度の範囲が好ましい。
【００２７】
次に、上記のようにして成形したシートを圧延する。圧延方法は、通常行われている方法、例えば一対の互いに反対方向に回転する圧延ロールを用いて行うことができる。
【００２８】
又、圧延ロールの温度は、７０°Ｃ〜１２０°Ｃにして行うのが好ましく、より好ましくは９０°Ｃ〜１１５°Ｃである。
【００２９】
また、圧延倍率は、２〜１０倍が好ましい。尚、ここで、圧延倍率とは、次式により定義されるものである。
【００３０】
（圧延倍率）＝（圧延前の厚さ）／（圧延後の厚さ）
【００３１】
次に、圧延した圧延シートを延伸する。延伸方法は、特に限定されず、通常のロール延伸法やゾーン延伸法を用いることができる。又、延伸温度は、７０°Ｃから用いる高密度ポリエチレンの融点までの範囲、より好適には、８０°Ｃ以上で高密度ポリエチレンの融点から１０°Ｃ低い温度以下の範囲である。
【００３２】
また、延伸工程における延伸倍率は、２倍以上が好ましく、更に好ましくは３〜１０倍である。尚、ここで、延伸倍率とは、次式により定義されるものである。
【００３３】
（延伸倍率）＝（延伸前断面積）／（延伸後断面積）
【００３４】
尚、上記圧延の前又は延伸の前に熱処理を施しても良い。熱処理を施すことにより、結晶状態を整え、延伸を円滑に行なうことができ、配向度を向上させることができる点で好ましい。
【００３５】
延伸後、シート中の重合性不飽和化合物を除去せずに重合させる。重合させることにより、非常に時間を要する除去工程を省略でき、生産性を向上させることができる。重合性不飽和化合物を重合させる方法としては、加熱することによって重合させる方法、紫外線を照射する方法、電子線を照射する方法等を用いることができる。
【００３６】
以上のようにして延伸シートを製造することにより、重合性不飽和化合物を混入して延伸性を向上させた状態で延伸を行うため、引張強度及び弾性率等の機械的物性を向上させることができる。又、重合性不飽和化合物を延伸後に重合させているため、延伸シートの表面へのしみ出し現象、いわゆるブリード現象等を生じることもない。従って、非常に分子鎖の絡みが多いために延伸が非常に困難であるとされている高密度ポリオレフィン、特に重量平均分子量が２０万〜５０万程度の高密度ポリオレフィンを延伸でき、強度及び弾性率を著しく向上させることができる。
【００３７】
そして、このようにして得られた延伸シートを適宜な大きさにカットすることにより、図１Ａ、図１Ｂに示す衿芯１を得ることができる。又、この図１Ａに示す衿芯１は、その長さ方向（Ｘ−Ｘ方向）と延伸方向とがほぼ一致するように形成されている。
【００３８】
また、このようにして得られる延伸シートは、延伸方向の引張強度及び引張弾性率に優れ、また、熱寸法安定性に優れている等の利点を有することから、鉄道車両の天井材等用に、商品名「Ｆorte（フォルテ）」（積水化学工業株式会社製）として市販されているので、それを利用して衿芯１を得ることができる。
【００３９】
又、得られた衿芯１は、手で自由自在に湾曲状に、或いは屈曲させて曲げ変形させることができ、且つ、曲げ変形後もその曲げた形状をほぼそのまま保持し得る。例えば図２Ａに示すように厚さ０．６ｍｍに形成した衿芯１を、手で、長さ方向の延伸方向と直角な方向に、９０度に折り曲げた後、手を離すと、図２Ｂに示すように曲げ戻り角度δが０〜３度であり、折り曲げた形状をほぼそのまま保持し得る。
【００４０】
以上のように構成された衿芯１は、図３に示すように衣服本体の衿部１０１に取付けられて使用される。以下、衣服用形状保持部材としての衿芯１を有する衣服について説明する。
【００４１】
この衣服は、衣服本体としてのシャツ１００と、衿芯１、１とを備えている。この実施形態では、衿芯１、１は、シャツ１００の衿部１０１の左右両側夫々に、各衿芯１、１の長さ方向（延伸方向）を、衿部１０１の先端部１０１ａの角度を二等分する二等分線に合致する二等分線方向（Ｐ−Ｐ方向）にほぼ一致するようにして配設されている。この衿部１０１における二等分線方向（Ｐ−Ｐ方向）は、シャツ１００を着るユーザーがデザインのために曲率を変動させることを望む変動希望曲面の母線（例えば図中の線Ｐ１）にほぼ直交する方向である。
【００４２】
又、この衿部１０１における二等分線方向（Ｐ−Ｐ方向）は、衿部１０１の変形し難い難変形曲面の母線の方向と一致する。詳しくは、衿部１０１の幅方向の上端側は衣服本体の首部１０２に接続されている。従って、曲面の母線が衿部１０１と首部１０２との接続部１０３に交差する方向を向くような曲面に、衿部１０１を変形させようとしても衣服本体の首部１０２又は接続部１０３によって衿部１０１が変形し難い。よって、衿部１０１の変形し難い難変形曲面は、その母線が衿部１０１と首部１０２との接続部１０３に交差するような曲面である。上記二等分線方向（Ｐ−Ｐ方向）も、衿部１０１と首部１０２との接続部１０３に交差し、二等分線方向（Ｐ−Ｐ方向）は、衿部１０１の難変形曲面の母線の方向と一致する。
【００４３】
更に、この衿部１０１における二等分線方向（Ｐ−Ｐ方向）は、シャツ１００を着るユーザーがデザインのために曲率を変動させる必要性の少ない変動不用曲面の母線の方向と一致する。即ち、シャツ１００を着るユーザーは、デザインのために、曲面の母線がこの二等分線方向（Ｐ−Ｐ方向）に一致するように変形させる可能性は少ない。よって、上記二等分線方向（Ｐ−Ｐ方向）は、上記変動不要曲面の母線の方向と一致する。
【００４４】
又、この実施形態では、各衿芯１、１は、衿部１０１を縫製する際に衿部１０１を構成した布地の間に入れられることにより、衿部１０１の内部に設けられている。
【００４５】
そして、例えば衿部１０１の先端部１０１ａが下方側を向いた図３に示す状態から衿部１０１の先端部１０１ａが上方側を向いた状態にする場合は、図４に示すように衿部１０１を、母線Ｐ１が上記二等分線方向（Ｐ−Ｐ方向）とほぼ直交する曲面になるように曲げ操作する。これにより、衿芯１が曲がる。そして、その状態で手を離す。これにより、衿芯１がその形状をほぼそのまま保持し、衿部１０１の先端部１０１ａが上方側を向いた状態にすることができる。
【００４６】
又、その際、衿芯１は、その衿芯１の曲げ変形した曲面の母線Ｐ１と延伸方向（Ｘ−Ｘ方向）がほぼ直交する。この衿芯１は、一軸方向に延伸すことにより形成された延伸シ−トからなるため、延伸方向と曲面の母線とが直交するような曲げに対する強度が大きい。従って、衿芯１が繰り返して曲げ変形されても亀裂を生じるようなことを防止できる。
【００４７】
以上のようにして行うことにより、本願発明の衿芯１を設けた衿部１０１を、着る人の好みに応じて適宜な形状に変形させて保持できる。
【００４８】
尚、上記実施形態では、衣服用形状保持部材としての衿芯１を、延伸シートだけから構成しているが、衣服用形状保持部材は、上記実施形態の方法により製造した延伸シートだけから構成する形態のものに限らず、曲げ変形でき且つ曲げ変形後、その形状をほぼそのまま保持し得る範囲であれば、衣服用形状保持部材の片面又は両面に延伸シート以外の他の層を積層させたものであっても良い。例えば衣服用形状保持部材の片面に、接着部を設け、衿芯１を、本体部と接着部とから構成するようにしても良い。
【００４９】
又、衣服用形状保持部材を、衣服の布地の間に入れる形態のものに限らず、例えば上記のように本体部と接着部とから構成した衣服用形状保持部材を、その接着部を介して、或いは延伸シートだけから構成した衣服用形状保持部材を、接着テープ等を介して、衣服の衿部等に取り外し自在に取付けるようにしても良い。
【００５０】
また、上記実施形態のように、衣服用形状保持部材を衣服の布地の間に入れる場合、衣服本体に収納部を形成して衣服用形状保持部材を収納するようにしても良い。又、収納部を形成する場合、収納部に取り出し不能又は取り出し可能に収納しても良い。収納部に取り出し不能に収納することにより、洗濯時等に収納部からの脱落を防止できる。一方、収納部に取り出し可能に収納することによって、衣服用形状保持部材を収納せずに使用し、或いは、厚さの異なる衣服用形状保持部材に交換して使用することもでき、デザインの自由度を大きくできる。
【００５１】
又、衣服用形状保持部材の厚さは、上記実施形態のものに限らず、適宜変更できる。又、厚さに応じて形状保持力を高めることができる。従って、例えば布地の薄いシャツ等の衣服には厚さの薄いものを使用し、布地の厚いコート等の衣服には厚さの厚いものを使用する等、衣服の種類等に応じて適宜な厚さの衣服用形状保持部材を使用できる。
【００５２】
また、衣服用形状保持部材の大きさ、形状等についても、上記実施形態のものに限らず、適宜変更できる。
【００５３】
又、上記実施形態では、衣服用形状保持部材をシャツに用いるようにしているが、シャツに限らず、例えば背広、ブレザー、ブラウス、コート、和服等の種々の衣服に適応できる。
【００５４】
また、上記実施形態では、衣服用形状保持部材を衿芯として実施しているが、衿芯として使用する形態のものに限らず、例えば衣服の袖部、肩部、或いはスカートやズボンの折り目部等に配設して袖部、肩部等を適宜な形状に形成して保持できるようにしても良く、適宜変更できる。
【００５５】
又、上記実施形態では、衣服用形状保持部材を、延伸シートを備えたものから構成している。例えば衣服用形状保持部材を紐状の衣服用形状保持片を備えたものから構成した場合には上記衿芯等の衣服用形状保持部材としての形状保持力を充分に持たせるために複数の衣服用形状保持片から構成する必要があり、複数の衣服用形状保持片を並べて接続させる作業等が必要になる。その結果、衣服用形状保持部材の製造工程が多くなり、しかもコスト高になる。この点で、上記実施形態のように衣服用形状保持部材を延伸シートから構成することにより、製造した延伸シートをそのまま衣服用形状保持部材として使用でき、低コストで製造でき、好ましい。
【００５６】
その一方、衣服用形状保持部材を延伸シートから構成する場合は、延伸方向と曲面の母線の方向とが一致するように曲げられると破断する恐れがある。しかし、衣服の衿部においては、シャツ１００を着たユーザーがデザインのために曲率の変動を希望する変動希望曲面は、その母線が上記二等分線方向とほぼ直交する方向である。又、この二等分線方向は、衿部１０１の変形し難い難変形曲面の母線の方向と一致し、且つ、シャツ１００を着るユーザーがデザインのために曲率を変動させる必要性の少ない変動不要曲面の母線の方向と一致する。従って、衣服用形状保持部材を衿芯とし、その衿芯を、その衿芯の延伸方向と、衣服本体の衿部における変動希望曲面の母線に直交する方向とがほぼ一致するように、衣服本体の衿部に配設すれば、衿芯の延伸方向と衿部１０１の難変形曲面の母線の方向とを一致させることができるとともに、衿芯の延伸方向と変動不要曲面の母線の方向とを一致させることができる。これにより、衿芯の延伸方向と曲面の母線の方向とが一致するように曲げられる可能性の少ないものにできる。したがって、使用に際して破断する可能性の少ないものにできる。よって、特に衿芯として適したものにできる。
【００５７】
以上、実施形態の衣服用形状保持部材は、延伸方向と衣服本体の難変形曲面の母線の方向とが一致するように、又は、延伸方向と変動不要曲面の母線の方向とが一致するように、衣服本体の一部に配設されている。好ましくは、衣服用形状保持部材は、延伸方向と衣服本体の難変形曲面の母線の方向とが一致するように、且つ、延伸方向と変動不要曲面の母線の方向とが一致するように、衣服本体の一部に配設されている。
【００５８】
より具体的には、衣服用形状保持部材は、衣服本体の衿部を適宜な形状に形成して保持するための衿芯とされている。又、この衿芯は、その衿芯の延伸方向と衣服本体の難変形曲面の母線の方向とが一致するように、衣服本体の衿部に配設されている。また、衿芯は、その衿芯の延伸方向と変動不要曲面の母線の方向とが一致するように、衣服本体の衿部に配設されている。
【図面の簡単な説明】
【００５９】
【図１】図１Ａは、本願発明の衣服用形状保持部材を衿芯した一実施の形態の正面図、図１Ｂは、その側面図である。
【図２】衿芯を曲げ変形させ、変形後の状態を調べる試験の説明図に係り、図２Ａは、直角に折り曲げた状態の衿芯の側面図、図２Ｂは、図２Ａの状態から戻った状態の衿芯の側面図である。
【図３】衿芯を衿部に設けたシャツの要部の正面図である。
【図４】図３の状態から衿部を変形させた状態のシャツの要部の正面図である。
【符号の説明】
【００６０】
１    衿芯
１００    シャツ
１０１    衿部
特許出願人  タット株式会社
出願人代理人  弁理士  田川  幸一
【図１】
2005082917.tif 000003
【図２】
2005082917.tif 000004
【図３】
2005082917.tif 000005
【図４】
2005082917.tif 000006